(57)【要約】【課題】  分散が安定で抗菌作用が高い光触媒塗布液を提供する【課題手段】  実施形態かかる次亜塩素酸を含む光触媒塗布液は、次亜塩素酸、光触媒粒子、及びアルミナ水和物を含有する水分散液である。【選択図】なし【特許請求の範囲】
【請求項１】
水、次亜塩素酸、光触媒粒子、及びアルミナ水和物を含有する光触媒塗布液。
【請求項２】
前記光触媒粒子は、酸化タングステン、酸化スズおよび酸化チタンの少なくとも１種を含有する請求項１に記載の光触媒塗布液。
【請求項３】
前記アルミナ水和物はベーマイトもしくは擬ベーマイトである請求項１または２に記載の光触媒塗布液。
【請求項４】
前記アルミナ水和物は繊維状である請求項１から３のいずれか１項に記載の光触媒塗布液。
【請求項５】
基材上に、光触媒粒子、及び繊維状の第１アルミナ水和物を含有する第１分散液を塗布し、光触媒層を形成する光触媒付き基材の製造方法。
【請求項６】
前記第１分散液は、次亜塩素酸をさらに含有し請求項５に記載の光触媒付き基材の製造方法。
【請求項７】
前記１アルミナ水和物はベーマイトもしくは擬ベーマイトである請求項５または６に記載の光触媒付き基材の製造方法。
【請求項８】
前記第１分散液の溶媒が９０％以上のアルコール水溶液である請求項５から７のいずれか１項に記載の光触媒付き基材の製造方法。
【請求項９】
光触媒層を形成する前に、前記基材上に第２アルミナ水和物を含有する第２分散液を塗布して下地塗布層を形成し、前記下地塗布層を乾燥して下地層を形成することをさらに含む請求項５ないし８のいずれか１項に記載の光触媒付き基材の製造方法。
【請求項１０】
前記第２アルミナ水和物は疎水性基を含む請求項９に記載の光触媒付き基材の製造方法。
【請求項１１】
前記光触媒層を形成した後、前記硬化性樹脂を部分的に被覆することをさらに含む請求項５から１０のいずれか１項に記載の光触媒付き基材の製造方法。
【請求項１２】
基材と、基材上に設置された、酸化タングステン、酸化スズおよび酸化チタンの少なくとも１種を含有する光触媒粒子、及び繊維状のアルミナ水和物を含む光触媒層とを含む光触媒付き基材。
【請求項１３】
前記第１アルミナ水和物がベーマイトもしくは擬ベーマイトである請求項１２に記載の光触媒付き基材。
【請求項１４】
前記基材と前記光触媒層の間に下地層をさらに含む請求項１２または１３に記載の光触媒付き基材。
【請求項１５】
前記下地層は第２アルミナ水和物を含有する請求項１４に記載の光触媒付き基材。
【請求項１６】
前記第２アルミナ水和物は疎水性基を含む請求項１５に記載の光触媒付き基材。
【請求項１７】
前記光触媒層は、繊維状の銀粒子をさらに含む請求項１２から１６のいずれか１項に記載の光触媒付き基材。
【請求項１８】
前記光触媒層上に部分的に設けられた硬化性樹脂被覆層をさらに含む請求項１２から１７のいずれか１項に記載の光触媒付き基材。
【発明の詳細な説明】
【技術分野】
【０００１】
本発明の実施形態は、次亜塩素酸を含む光触媒塗布液、光触媒付き基材の製造方法、及び光触媒付き基材に関する。
【背景技術】
【０００２】
光触媒は、光によって励起された正孔を生じ、強い酸化力を有する。この酸化力は有害有機分子の分解除去や殺菌、基材の親水性維持等に利用される。このような光触媒を担持する方法として、例えば、酸化チタン粒子と熱可塑性樹脂とを有機溶剤に分散させた液を塗布・乾燥して、酸化チタンを含有する被膜を形成する方法がある 。また、光触媒がバインダー樹脂により基材上に固定されてなる光触媒加工体において、バインダー樹脂を塗布し、塗布された樹脂が粘着性を有する間に光触媒粉末を散布することにより、光触媒を基材上に固定する方法がある。
【０００３】
しかし、これらの方法はバインダー樹脂が光触媒粒子を包みこみやすく、光触媒粒子が外環境に接触できず、光触媒活性が阻害されやすい。また、有機バインダーが光触媒作用によって酸化して、光触媒粒子が担体から脱離しやすい。しかし、有機バインダーがない場合には光触媒粒子が凝集しやすく、塗布液の安定性が問題となる場合がある。また、塗布して乾燥する過程において光触媒が凝集して不均一になりやすい。
【先行技術文献】
【特許文献】
【０００４】
【特許文献１】国際公開第０１／０４８１０９号公報
【特許文献２】特開２００１−１６２１７２号公報
【発明の概要】
【発明が解決しようとする課題】
【０００５】
本発明の実施形態は、分散が安定で抗菌作用が高い光触媒塗布液を得ることを目的とする。
【課題を解決するための手段】
【０００６】
実施形態によれば、水に分散された、次亜塩素酸、光触媒粒子、及びアルミナ水和物を含有することを特徴とする次亜塩素酸を含む光触媒塗布液が提供される。
【図面の簡単な説明】
【０００７】
【図１】実施形態にかかる光触媒付き基材の製造方法の一例を表すフロー図である。
【図２】実施形態にかかる光触媒付き基材の製造方法の他の例を表すフロー図である。
【図３】実施形態にかかる光触媒付き基材の構成の一例を表す概略図である。
【図４】実施形態にかかる光触媒付き基材の構成の別の一例を表す概略図である。
【発明を実施するための形態】
【０００８】
以下、実施の形態について、図面を参照して説明する。
【０００９】
なお、実施形態を通して共通の構成には同一の符号を付すものとし、重複する説明は省略する。また、各図は実施形態とその理解を促すための模式図であり、その形状や寸法、比などは実際の装置と異なる個所があるが、これらは以下の説明と公知の技術を参酌して適宜、設計変更することができる。
【００１０】
（第１実施形態）
実施形態に係る次亜塩素酸を含む光触媒塗布液は、次亜塩素酸、光触媒粒子、及びアルミナ水和物を含有する光触媒水分散液である。
【００１１】
実施形態によれば、分散が安定で抗菌作用が高い光触媒塗布液が得られる。
【００１２】
実施形態に用いられる光触媒粒子としては、酸化チタン、酸化亜鉛、酸化タングステン、酸化ニオブ、酸化スズなどからなる少なくとも１種の金属化合物があげられる。
【００１３】
光触媒粒子の中でも、酸化タングステン、酸化チタン、及び酸化スズ少なくとも１種は、表面活性が大きく種々の物質を吸着しやすい。光が当たるところでは有機物の吸着種は光触媒作用で分解しやすいが暗所においては分解することはできず多く吸着される場合がある。このような状態では光触媒粒子の分散性が低下してしまうことがある。添加物であるアルミナ水和物も吸着が起こると分散性が低下する。また、塗布した光触媒粒子は光が当たっても十分に分解できないか、分解してもタール状の付着物が形成され、光触媒機能を十分に発揮できない可能性がある。
【００１４】
実施形態に使用される次亜塩素酸は、暗所においても酸化作用があり光触媒粒子が保存中に不純物等で汚染されるのを防止することも可能となる。次亜塩素酸は乾燥することにより大気中に放出もしくは分解して後に残りにくい。また、次亜塩素酸には殺菌作用もあることから基材の予備洗浄に用いることもできる。
【００１５】
実施形態に使用されるアルミナ水和物はＡｌ２Ｏ３・（Ｈ２Ｏ）ｘ（０＜ｘ＜＝３）で表わされる水和物であり、種々の形態があるがベーマイト（ｘ＝１）もしくは擬ベーマイト（１＜ｘ＜２）であることが好ましい。ベーマイトや擬ベーマイトは水のような極性溶媒中で安定であり塗布乾燥により容易に丈夫な塗布膜を形成できる。特に、繊維状のアルミナ水和物はバインダーとして優れており光触媒粒子同士の凝集も防いで均一で丈夫な膜を形成しやすい。
【００１６】
実施形態における「光触媒作用」とは、アンモニア、アルデヒド類等の有害物質の分解、タバコ、ペット臭の不快なにおいの分解消臭、黄色ブドウ球菌、大腸菌等に対する、抗菌作用、抗ウイルス作用、また汚れが付着しにくい防汚作用をいう。
【００１７】
実施形態に使用される光触媒粒子は、２ｎｍ〜１０μｍの粒子径を有することができる。この範囲内の粒子径を有すると、分散液の安定性、基材に塗布する際の加工性、及び光触媒機能が良好となる。より好ましくは１０ｎｍから１μｍであり、さらに好ましくは２０ｎｍから２００ｎｍである。
【００１８】
（第２実施形態）
図１に、実施形態にかかる光触媒付き基材の製造方法の一例を表すフロー図を示す。
【００１９】
図示するように、実施形態に係る光触媒付き基材の製造方法は、光触媒粒子と第１アルミナ水和物を分散させた第１分散液を調製して基材上に塗布することにより、基材上に光触媒層を形成する（ＢＬ１）ことを含む。
【００２０】
光触媒層は第１分散液の塗布層を乾燥して形成することができる。
【００２１】
第１アルミナ水和物は繊維状である。
【００２２】
第２実施形態に用いられる光触媒粒子としては、酸化チタン、酸化亜鉛、酸化タングステン、酸化ニオブ、酸化スズなどからなる金属化合物があげられる。
【００２３】
光触媒粒子と繊維状のアルミナ水和物の分散液を塗布して光触媒層を形成すると、アルミナ水和物の結合性により、安定な光触媒層を形成することができる。特に、繊維状のアルミナ水和物を用いることにより、光触媒粒子同士の凝集を防ぎ、均一で丈夫な光触媒層を形成することができる。
【００２４】
このように、実施形態によれば、高活性で低温で簡便に作製でき、剥がれにくい光触媒付き基材が得られる。
【００２５】
図２に、実施形態にかかる光触媒付き基材の製造方法の他の例を表すフロー図を示す。
【００２６】
図示するように、この方法は、基材上に光触媒層を形成する（ＢＬ４）の前に、第２アルミナ水和物を分散させた第２分散液を調製し、下地層として基材上に塗布すること（ＢＬ２）、及び乾燥すること（ＢＬ３）により、基材上に下地層を形成することをさらに含む以外は図１と同様である。この方法により、基材と光触媒層との間にさらに下地層を形成することができる。
【００２７】
アルミナ水和物は結合性があるため塗布、乾燥により基材上で安定な下地層を形成することができる。
【００２８】
その上に光触媒粒子と第１アルミナ水和物の混合分散液を塗布すると第１と第２アルミナ水和物間および無機酸化物である光触媒粒子と第１アルミナ水和物間の強い水素結合により光触媒層は剥がれにくくなる。さらに、第１アルミナ水和物として繊維状のアルミナ水和物を用いているため、光触媒粒子同士の凝集を防ぎ、均一で丈夫な光触媒層を形成することができる。
【００２９】
第１分散液は、溶媒として、水またはアルコール水溶液を適用することができる。
【００３０】
第１分散液には、次亜塩素酸をさらに添加することができる。次亜塩素酸が含まれることにより分散状態が安定になる。また、基材に適用した際に洗浄効果がある。
【００３１】
第２分散液の塗布層を乾燥する工程が５℃以上６０℃以下であることが好ましい。６０℃以下にすることにより特に有機物を含有する基材のダメージを少なくすると共に塗布工程自体の負荷も少なくなる。５℃を超えると、時間はかかるが自然乾燥が可能となる傾向がある。より好ましくは１５℃以上４０℃以下であり、さらに好ましくは２０℃以上３０℃以下である。
【００３２】
第１分散液の溶媒が９０％以上のアルコール水溶液であることが好ましい。アルコール水溶液は光触媒粒子およびアルミナ水和物を安定に分散することができる。また、表面張力が小さいために基材上に均一に広がることができる。アルコールとしてはエタノールが好ましい。 
第１分散液はＳｉ−Ｏ結合を有する化合物を含有することができる。これにはシリカやシロキサン等があり、耐摩耗性の向上や光触媒粒子による基材の劣化を防止することができる
第１分散液は、他の酸化物をさらに含むことができる。
【００３３】
このような酸化物として、例えば酸化ケイ素、及び酸化スズなどがあげられる。
【００３４】
第１分散液は、酸化グラフェンもしくは酸化グラファイトをさらに含有することができる。これにより、光触媒粒子同士の凝集を防ぎ、安定性と光触媒活性を長期間保持できる。
【００３５】
第２実施形態によれば、基材上に光触媒層を形成した後、光触媒層上に硬化性樹脂を部分的に被覆する工程をさらに含むことができる。硬化性樹脂を部分的に被覆することにより光触媒粒子の表面が出ることを確保して触媒機能を発現させると共に、光触媒層を剥がれにくくすることができる。
【００３６】
実施形態に使用される硬化性樹脂としてはシリコーン樹脂やフッ素系樹脂など酸化に耐性のある材料があげられる。 部分的な塗布方法としては、例えば、スプレーコートを用いることができる。
【００３７】
第２分散液の第２アルミナ水和物の濃度は０．０５〜１重量％にすることができる。下地層は薄い方が剥がれにくいため、０．１〜０．５重量％にすることができる。 
第２アルミナ水和物を疎水性基で被覆し、アルコールを含む溶媒で分散することができる。 疎水性基で被覆されることにより耐水性が向上する。疎水性基で被覆されているとアルコールを含む溶媒で安定に分散される。
【００３８】
アルコールとしてはエタノールがあげられる。
【００３９】
第２実施形態に用いられる塗布方法としては、ドロップコート、スピンコート、ディップコート、スプレーコート、アプリケータコート、ブレードコート、グラビア印刷、インクジェット印刷等の方法を適用することができる。
【００４０】
第２実施形態に使用される基材として、金属、セラミックス、紙、及びポリマーがあげられる。有機物が含有されている方が着色や表面修飾の観点から好ましい。
【００４１】
ポリマーはフレキシブルな透明フィルムとすることができ光触媒粒子の応用範囲を広げることができる。ポリマーとしては、ポリエチレンテレフタレート、ポリカーボネート、ポリエチレンナフタレート、及びアクリル樹脂など可視光透明性を高いものが使用できる。特にポリエチレンテレフタレートはフレキシブル性、酸化グラフェンとの良密着性があり好ましい。強固な表面を形成する硬化性樹脂であることも好ましい。
【００４２】
第２アルミナ水和物は、好ましくは、ベーマイトもしくは擬ベーマイトである。これらは酸やアルカリにも比較的安定である。
【００４３】
（第３実施形態）
図３に、第３実施形態にかかる光触媒付き基材の構成の一例を表す概略図を示す。
【００４４】
図示するように、実施形態に係る光触媒付き基材３０は、基材３１と、基材３１上に設置された光触媒粒子３２、及び第１アルミナ水和物３３を含む光触媒層３４とを有する。
【００４５】
光触媒粒子は、酸化タングステン、酸化スズおよび酸化チタンの少なくとも１種を含有する。
【００４６】
第１アルミナ水和物は繊維状である。
【００４７】
実施形態に使用される光触媒粒子は、酸化タングステン、酸化スズおよび酸化チタンの少なくとも１種の微粒子に限られるものではなく、酸化タングステン、酸化スズおよび酸化チタンの少なくとも１種との複合材の微粒子を用いることができる。
【００４８】
複合材とは、主成分の他、遷移金属元素や他の金属元素を含有させたものである。遷移金属元素とは原子番号２１〜２９、３９〜４７、５７〜７９、８９〜１０９の元素である。酸化タングステン複合材はＴｉ、Ｚｒ、Ｍｎ、Ｆｅ、Ｐｄ、Ｐｔ、Ｃｕ、Ａｇ、Ｚｎ、ＡｌおよびＣｅから選ばれる少なくとも１種の金属元素を含むことができる。Ｃｕ、ＡｇおよびＺｎから選ばれる少なくとも１種の金属元素は有効であり、少量で性能を向上させることができる。複合材における遷移金属元素等の金属元素の含有量は０．０１〜５０質量％の範囲とすることができる。金属元素の含有量が５０質量％を超えると、光触媒性の特性が低下する傾向がある。金属元素の含有量は１０質量％以下であることが好ましく、さらに好ましくは２質量％以下である。金属元素の含有量の下限値は特に限定されるものではないが、金属元素の添加効果をより有効に発現させる上で、その含有量は０．０１質量％以上とすることが好ましい。Ｃｕ、ＡｇおよびＺｎから選ばれる少なくとも１種の金属元素の含有量は、光触媒微粒子が有する効果と金属元の素の添加効果とを考慮して０．０１〜１質量％の範囲とすることができる。
【００４９】
アルミナ水和物は一般に正に帯電しやすい。一方、光触媒である酸化タングステン、酸化スズおよび酸化チタンの少なくとも１種は負に帯電しやすい。そのため、第１アルミナ水和物と光触媒粒子は親和性が高く、光触媒層が安定になりはがれにくくなる。また、繊維状の第１アルミナ水和物は強い水素結合性であり繊維同士が強固に絡み合い安定な膜を形成しやすい。そのため、基材上においても安定な膜を形成することができる。特に、第１アルミナ水和物と光触媒粒子を含む分散液は水素結合性の基材や負に帯電しやすい基材において安定な膜を形成できる。
【００５０】
第１アルミナ水和物はごく微量のアルミニウムイオンが表面に存在することができる。そのため抗菌性があり暗所においても細菌の増殖を低減することができる。
【００５１】
実施形態に用いられる光触媒層は、他の酸化物をさらに含むことができる。
【００５２】
このような酸化物として、例えば酸化ケイ素、及び酸化スズなどがあげられる。
【００５３】
酸化ケイ素は親水性を増す機能がある。
【００５４】
酸化スズは導電性を増して帯電を防止し汚れが付きにくくする。
【００５５】
実施形態に用いられる光触媒層は、酸化グラフェンもしくは酸化グラファイトをさらに含有することができる。これにより、光触媒粒子同士の凝集を防ぎ、安定性と光触媒活性を長期間保持できる。
【００５６】
光触媒層に含まれる光触媒粒子と酸化グラフェンもしくは酸化グラファイトの重量比は、例えば、１：２００，０００から１：１００にすることができる。１：２００，０００より小さいと安定性に効果はなく、１：１００より大きいと光触媒活性が低下する恐れがある。より好ましくは１：１００，０００から１：１０００までであり、さらに好ましくは１：５０，０００から１：１０，０００までである。
【００５７】
実施形態によれば、基材と光触媒層の間に下地層をさらに設けることができる。
【００５８】
図４に、第３実施形態にかかる光触媒付き基材の構成の他の一例を表す概略図を示す。
【００５９】
図示するように、実施形態に係る光触媒付き基材４０は、基材３１と、光触媒層３４との間に下地層３５をさらに含むこと以外は図３と同様の構成を有する。
【００６０】
下地層を用いると、基材と光触媒層の密着性を上げたり、光触媒による基材のダメージを低減することができる。
【００６１】
下地層としては無機酸化物を用いることができる。無機酸化物として、アルミナ酸化物やチタン酸化物、ジルコニア酸化物、ケイ素酸化物等があげられる。好ましくは、光触媒層と強い水素結合を作製するアルミナ水和物（第２アルミナ水和物）を使用することができる。第２アルミナ水和物は繊維状であることが好ましい。 
実施形態に使用される基材として、第２実施形態と同様の、金属、セラミックス、紙、及びポリマーがあげられる。有機物が含有されている方が着色や表面修飾の観点から好ましい。
【００６２】
ポリマーはフレキシブルな透明フィルムとすることができ光触媒の応用範囲を広げることができる。ポリマーとしては、ポリエチレンテレフタレート、ポリカーボネート、ポリエチレンナフタレート、及びアクリル樹脂など可視光透明性を高いものが使用できる。特にポリエチレンテレフタレートはフレキシブル性、酸化グラフェンとの良密着性があり好ましい。強固な表面を形成する硬化性樹脂であることも好ましい。
【００６３】
アルミナ水和物は、好ましくは、ベーマイトもしくは擬ベーマイトである。これらは酸やアルカリにも比較的安定である。
【００６４】
光触媒付き基材は、光触媒層上に、部分的に設けられた硬化性樹脂層をさらに含むことができる。光触媒層を硬化性樹脂層で部分的に覆うことにより光触媒活性を損なうことなく、こすれや水に対する耐性を上げることができる。
【００６５】
硬化性樹脂としては第２実施形態と同様のシリコーン樹脂やフッ素系樹脂など酸化に耐性のある材料があげられる。 部分的な塗布方法としては、例えば、スプレーコートを用いることができる。
【００６６】
第２アルミナ水和物は疎水性基で被覆することができる。 疎水性基で被覆されていると耐水性が向上する。
【００６７】
光触媒層はＳｉ−Ｏ結合を有する化合物を含有することができる。これにはシリカやシロキサン等があり、耐摩耗性の向上や光触媒粒子による基材の劣化を防止することができる。 
【実施例】
【００６８】
以下、実施例を示し、実施形態をより具体的に説明する。
【００６９】
各種測定は以下のようにして行う。
【００７０】
（ガス分解実験）
ＪＩＳ−Ｒ−１７０１−１（２００４）の窒素酸化物の除去性能（分解能力）評価に準じる流通式装置に試料を入れた状態で、初期濃度１０ｐｐｍのアセトアルデヒドガスを１４０ｍＬ／ｍｉｎで流して測定したガス濃度において、光照射前のガス濃度をＡ、光照射から１５分以上経過し、かつ安定したときのガス濃度をＢとするとき、下記式（１）に基づいてガス分解率（％）を求める。
【００７１】
（Ａ−Ｂ）／Ａ×１００…（１）
光照射は、光源として白色蛍光灯を使用し、紫外線カットフィルムを用い、波長が３８０ｎｍ以上のみの光で照度が６０００ルクスの可視光を照射する。
【００７２】
（大腸菌活性試験）
光触媒加工体サンプルを菌液４０ｍｌ（１×１０５／ｍｌ）に完全に浸漬された状態で、２４時間光照射（および遮光下）を行う。
【００７３】
光源として白色蛍光灯を使用し、紫外線カットフィルムを用い、波長が３８０ｎｍ以上のみの光で照度が６０００ルクスの可視光を照射する。
【００７４】
終了後、段階希釈した上記菌液をコンパクトドライ「ニッスイ」ＣＦ（大腸菌数測定用。コンパクトドライは、日水製薬株式会社商標）に接種し、３７℃で２４時間培養後に菌数を測定する。
【００７５】
（実施例１）
（アルミナ水和物分散液の調製）
川研ファインケミカル製のシランカップリング剤で疎水化された擬ベーマイトナノ粒子のエタノール分散液をエタノールで希釈して濃度０．５重量％の分散液を調製する。
【００７６】
（酸化タングステン微粒子の調製）
原料粉末として平均粒径が０．５μｍの三酸化タングステン粉末を用意し、キャリアガスであるアルゴンとＲＦプラズマに噴霧し、さらに反応性ガスとしてアルゴンを４０Ｌ／ｍｉｎ、空気を４０Ｌ／ｍｉｎの流量で流し、反応容器内の圧力を４０ｋＰａにする。原料粉末を昇華させながら酸化反応させる昇華工程を経て、酸化タングステン微粒子を得る。
【００７７】
（光触媒分散液の調製）
粒径２０ｎｍから１００ｎｍの酸化タングステン微粒子を水に分散させ、１０重量％の分散液を得る。川研ファインケミカル製の繊維状の擬ベーマイトＦ−３０００の水分散液と酸化タングステンの水分散液と次亜塩素酸水から酸化タングステン０．５重量％、擬ベーマイト０．０１重量％、次亜塩素酸６０ｐｐｍの光触媒分散液を得る。この分散液はアルミニウム缶で封止して暗所に保存しても分散性に変化はない。
【００７８】
（ＰＥＴフィルム上への光触媒粒子の塗布）
厚さ１５０μｍのＰＥＴフィルム（１０ｃｍ×１０ｃｍ）を未処理でアルミナ水和物分散液１ｇを滴下し、全面に広げた後、室温で１時間乾燥し、下地層を形成する。
【００７９】
次に、光触媒分散液を１ｇ滴下し、全面に広げて光触媒塗布層を形成した後、室温で２４時間乾燥し、光触媒層を形成する。
【００８０】
次に、室温硬化性のシリコーン（ＲＴＶ）をスプレーして室温で２時間乾燥、硬化性樹脂層を形成する。
【００８１】
顕微鏡観察からシリコーンの被覆率は４０％である。
【００８２】
（光触媒活性試験）
アセトアルデヒド初期濃度１０ｐｐｍに対して光照射３０分後には０ｐｐｍになる。遮光したものの濃度は１０ｐｐｍである。
【００８３】
大腸菌活性試験では、初期菌濃度  １×１０５／ｍｌ、３時間後、蛍光灯による光照射したものの菌数は０である。遮光したものの菌数は、２×１０６／ｍｌである。
【００８４】
上記光触媒活性は光照射３００時間後も活性はほとんど変化しない。
【００８５】
（剥がれ耐性および耐水性試験）
上記光触媒層を乾いた布および水で濡れた布でこする。共に剥がれは見られず、光触媒活性もほとんど変化しない。
【００８６】
（実施例２）
ルチル型酸化チタン微粒子３ｇとチオウレア１０ｇの混合物を４００℃で加熱する。得られる粉末をボールミルで微細化して硫黄ドープ酸化チタン微粒子を得る。酸化タングステンの代わりに硫黄ドープ酸化チタンを用いることを除いては実施例１と同様にして光触媒付き基材を得る。
【００８７】
（光触媒活性試験）
アセトアルデヒド初期濃度１０ｐｐｍに対して光照射４０分後には０ｐｐｍになる。遮光したものの濃度は１０ｐｐｍである。
【００８８】
大腸菌活性試験では、初期菌濃度  １×１０５／ｍｌ、３時間後、蛍光灯による光照射したものの菌数は０である。遮光したものの菌数は、２×１０６／ｍｌである。
【００８９】
（剥がれ耐性および耐水性試験）
上記光触媒を乾いた布および水で濡れた布でこする。共に剥がれは見られず、光触媒活性もほとんど変化しない。
【００９０】
（実施例３）
（光触媒分散液の調製）
粒径２０ｎｍから１００ｎｍの酸化タングステン微粒子を水に分散させ１０重量％の分散液を得る。川研ファインケミカル製の繊維状の擬ベーマイトＦ−３０００の水分散液と酸化タングステンの水分散液と反応性のシリコーン含有エマルジョンと次亜塩素酸水から酸化タングステン０．５重量％、擬ベーマイト０．０１重量％、シリコーン含有エマルジョン固形分０．１％、次亜塩素酸６０ｐｐｍの光触媒分散液を得る。この分散液はアルミニウム缶で封止して暗所に保存しても分散性に変化はない。
【００９１】
（メラミン樹脂膜上への光触媒粒子の塗布）
アルミ板上に形成されたメラミン樹脂膜（大きさ１０ｃｍ×１０ｃｍ）を未処理で光触媒分散液を下地層を形成せずに直接刷毛で塗布し、光触媒塗布層を形成する。全面に広げた後、室温で３時間乾燥し、光触媒層を形成する。
【００９２】
（光触媒活性試験）
アセトアルデヒド初期濃度１０ｐｐｍに対して光照射３０分後には０ｐｐｍになる。遮光したものの濃度は１０ｐｐｍである。
【００９３】
大腸菌活性試験では、初期菌濃度  １×１０５／ｍｌ、３時間後、蛍光灯による光照射したものの菌数は０である。遮光したものの菌数は、１×１０６／ｍｌである。
【００９４】
上記光触媒活性は光照射３００時間後も活性はほとんど変化しない。
【００９５】
（剥がれ耐性および耐水性試験）
上記光触媒を乾いた布および水で濡れた布でこする。共に剥がれは見られず、光触媒活性もほとんど変化しない。
【００９６】
（実施例４）
（光触媒分散液の調製）
粒径２０ｎｍから１００ｎｍの酸化タングステン微粒子が０．５重量％、酸化ケイ素微粒子が０．２重量％、酸化スズ微粒子０．１重量％、繊維状の擬ベーマイトＦ−３０００  ０．１重量％を含むエタノール濃度が９０％の分散液を得る。
【００９７】
（ＰＥＴフィルム上への光触媒粒子の塗布）
厚さ１５０μｍのＰＥＴフィルム（１０ｃｍ×１０ｃｍ）を未処理で実施例１と同様にして下地層を作製する。
【００９８】
次に、光触媒分散液を１ｇ滴下し、全面に広げて光触媒塗布層を形成した後、室温で２時間乾燥し、光触媒層を形成する。
【００９９】
次に、室温硬化性のシリコーン（ＲＴＶ）をスプレーして室温で２時間乾燥詞、硬化性樹脂層を形成する。顕微鏡観察からシリコーンの被覆率は４０％である。
【０１００】
（光触媒活性試験）
アセトアルデヒド初期濃度１０ｐｐｍに対して光照射２５分後には０ｐｐｍになる。遮光したものの濃度は１０ｐｐｍである。
【０１０１】
大腸菌活性試験では、初期菌濃度  １×１０５／ｍｌ、３時間後、蛍光灯による光照射したものの菌数は０である。遮光したものの菌数は、１×１０６／ｍｌである。
【０１０２】
上記光触媒活性は光照射３００時間後も活性はほとんど変化しない。
【０１０３】
（剥がれ耐性および耐水性試験）
上記光触媒を乾いた布および水で濡れた布でこする。共に剥がれは見られず、光触媒活性もほとんど変化しない。
【０１０４】
（実施例５）
（アルミナ水和物分散液の調製）
川研ファインケミカル製の繊維状擬ベーマイトナノ粒子  Ｆ−１０００の水分散液を水で希釈して濃度０．８重量％の分散液を調製する。
【０１０５】
（ＰＥＴフィルム上への光触媒粒子の塗布）
厚さ１５０μｍのＰＥＴフィルム（１０ｃｍ×１０ｃｍ）を未処理でアルミナ水和物分散液１ｇを滴下し、全面に広げた後、６０℃で１時間乾燥する。
【０１０６】
次に、実施例１で得られる光触媒分散液を１ｇ滴下し、全面に広げた後、室温で２４時間乾燥する。
【０１０７】
次に、室温硬化性のシリコーン（ＲＴＶ）をスプレーして室温で２時間乾燥する。顕微鏡観察からシリコーンの被覆率は３０％である。
【０１０８】
（光触媒活性試験）
アセトアルデヒド初期濃度１０ｐｐｍに対して光照射２５分後には０ｐｐｍになる。遮光したものの濃度は１０ｐｐｍである。
【０１０９】
大腸菌活性試験では、初期菌濃度  １×１０５／ｍｌ、３時間後、蛍光灯による光照射したものの菌数は０である。遮光したものの菌数は、１×１０６／ｍｌである。
【０１１０】
上記光触媒活性は光照射３００時間後も活性はほとんど変化しない。
【０１１１】
（剥がれ耐性および耐水性試験）
上記光触媒を乾いた布および水で濡れた布でこする。共に剥がれは見られず、光触媒活性もほとんど変化しない。
【０１１２】
（実施例６）
（アルミナ水和物分散液の調製）
川研ファインケミカル製の繊維状擬ベーマイトナノ粒子  Ｆ−１０００の水分散液を水で希釈して濃度１重量％の分散液を調製する。
【０１１３】
（ＰＥＴフィルム上への光触媒粒子の塗布）
厚さ１５０μｍのＰＥＴフィルム（１０ｃｍ×１０ｃｍ）を未処理でアルミナ水和物分散液１ｇを滴下し、全面に広げた後、７０℃で１時間乾燥して下地層を形成する。若干フィルムが白濁する。
【０１１４】
次に、実施例１で得られる光触媒分散液を１ｇ滴下し、全面に広げて光触媒塗布層を形成した後、室温で24時間乾燥し、光触媒層を形成する。
【０１１５】
次に、室温硬化性のシリコーン（ＲＴＶ）をスプレーして室温で２時間乾燥し、硬化性樹脂層を形成する。顕微鏡観察からシリコーンの被覆率は３０％である。
【０１１６】
（光触媒活性試験）
アセトアルデヒド初期濃度１０ｐｐｍに対して光照射２５分後には０ｐｐｍになる。遮光したものの濃度は１０ｐｐｍである。  
大腸菌活性試験では、初期菌濃度  １×１０５／ｍｌ、３時間後、蛍光灯による光照射したものの菌数は０である。遮光したものの菌数は、２×１０６／ｍｌである。
【０１１７】
上記光触媒活性は光照射３００時間後も活性はほとんど変化しない。
【０１１８】
（剥がれ耐性および耐水性試験）
上記光触媒を乾いた布および水で濡れた布でこする。共に剥がれは見られず、光触媒活性もほとんど変化しない。
【０１１９】
（実施例７）
室温硬化性のシリコーン（ＲＴＶ）をスプレーしないことを除いては実施例１と同様にして光触媒付き基材を作製する。
【０１２０】
（光触媒活性試験）
アセトアルデヒド初期濃度１０ｐｐｍに対して光照射２０分後には０ｐｐｍになる。遮光したものの濃度は１０ｐｐｍである。
【０１２１】
大腸菌活性試験では、初期菌濃度  １×１０５／ｍｌ、３時間後、蛍光灯による光照射したものの菌数は０である。遮光したものの菌数は、１×１０６／ｍｌである。
【０１２２】
上記光触媒活性は光照射３００時間後も活性はほとんど変化しない。
【０１２３】
（剥がれ耐性および耐水性試験）
上記光触媒を乾いた布でこすると剥がれは見られず、光触媒活性もほとんど変化しない。水中に３時間浸漬しても剥がれは見られず光触媒活性もほとんど変化しない。
【０１２４】
（実施例８）
（アルミナ水和物分散液の調製）
川研ファインケミカル製の繊維状擬ベーマイトナノ粒子  Ｆ−１０００の水分散液を水で希釈して濃度２重量％の分散液を調製する。
【０１２５】
（ＰＥＴフィルム上への光触媒粒子の塗布）
厚さ１５０μｍのＰＥＴフィルム（１０ｃｍ×１０ｃｍ）を未処理でアルミナ水和物分散液１ｇを滴下し、全面に広げた後、６０℃で１時間乾燥し、下地層を形成する。
【０１２６】
次に、実施例１で得られる光触媒分散液を１ｇ滴下し、全面に広げ、光触媒塗布層を形成した後、室温で２４時間乾燥し、光触媒層を形成する。
【０１２７】
次に、室温硬化性のシリコーン（ＲＴＶ）をスプレーして室温で２時間乾燥し、硬化性樹脂層を形成する。顕微鏡観察からシリコーンの被覆率は３０％である。
【０１２８】
（光触媒活性試験）
アセトアルデヒド初期濃度１０ｐｐｍに対して光照射２５分後には０ｐｐｍになる。遮光したものの濃度は１０ｐｐｍである。
【０１２９】
大腸菌活性試験では、初期菌濃度  １×１０５／ｍｌ、３時間後、蛍光灯による光照射したものの菌数は０である。遮光したものの菌数は、１×１０６／ｍｌである。
【０１３０】
上記光触媒活性は光照射３００時間後も活性はほとんど変化しない。
【０１３１】
（剥がれ耐性および耐水性試験）
上記光触媒を乾いた布でこすると剥がれは見られず、光触媒活性もほとんど変化しない。水中に３時間浸漬しても剥がれは見られず光触媒活性もほとんど変化しない。
【０１３２】
（実施例９）
（光触媒分散液の調製）
粒径２０ｎｍから１００ｎｍの酸化タングステン微粒子が０．５重量％、酸化ケイ素微粒子が０．２重量％、酸化スズ微粒子０．１重量％、繊維状擬ベーマイトナノ粒子Ｆ−１０００  ０．１重量％を含むエタノール濃度が８０％の分散液を得る。
【０１３３】
（ＰＥＴフィルム上への光触媒粒子の塗布）
厚さ１５０μｍのＰＥＴフィルム（１０ｃｍ×１０ｃｍ）を未処理で実施例１と同様にして下地層を作製する。
【０１３４】
次に、光触媒分散液を１ｇ滴下し、全面に広げ、光触媒塗布層を形成した後、室温で４時間乾燥し、光触媒層を形成する。
【０１３５】
次に、室温硬化性のシリコーン（ＲＴＶ）をスプレーして室温で２時間乾燥し、硬化性樹脂層を形成する。顕微鏡観察からシリコーンの被覆率は４０％である。
【０１３６】
（光触媒活性試験）
アセトアルデヒド初期濃度１０ｐｐｍに対して光照射２５分後には０ｐｐｍになる。遮光したものの濃度は１０ｐｐｍである。
【０１３７】
大腸菌活性試験では、初期菌濃度  １×１０５／ｍｌ、３時間後、蛍光灯による光照射したものの菌数は０である。遮光したものの菌数は、１×１０６／ｍｌである。
【０１３８】
上記光触媒活性は光照射３００時間後も活性はほとんど変化しない。
【０１３９】
（剥がれ耐性および耐水性試験）
上記光触媒を乾いた布および水で濡れた布でこする。共に剥がれは見られず、光触媒活性もほとんど変化しない。
【０１４０】
（実施例１０）
（光触媒分散液の調製）
粒径２０ｎｍから１００ｎｍの酸化タングステン微粒子が０．５重量％、酸化ケイ素微粒子が０．２重量％、酸化スズ微粒子０．１重量％、繊維状擬ベーマイトナノ粒子  Ｆ−１０００  ０．１重量％、太さ３０ｎｍ長さ１０００ｎｍの銀ナノファイバー０．１重量％を含むエタノール濃度が９０％の分散液を得る。
【０１４１】
（ＰＥＴフィルム上への光触媒粒子の塗布）
厚さ１５０μｍのＰＥＴフィルム（１０ｃｍ×１０ｃｍ）を未処理で実施例１と同様にして下地層を作製する。
【０１４２】
次に、光触媒分散液を１ｇ滴下し、全面に広げ、光触媒塗布層を形成した後、室温で２時間乾燥し、光触媒層を形成する。
【０１４３】
次に、室温硬化性のシリコーン（ＲＴＶ）をスプレーして室温で２時間乾燥し、硬化性樹脂層を形成する。顕微鏡観察からシリコーンの被覆率は４０％である。
【０１４４】
（光触媒活性試験）
アセトアルデヒド初期濃度１０ｐｐｍに対して光照射２５分後には０ｐｐｍになる。遮光したものの濃度は１０ｐｐｍである。
【０１４５】
大腸菌活性試験では、初期菌濃度  １×１０５／ｍｌ、２時間後、蛍光灯による光照射したものの菌数は０である。遮光したものの菌数も、１×１０５／ｍｌと暗所においても菌は増加しない。
【０１４６】
（剥がれ耐性および耐水性試験）
上記光触媒を乾いた布および水で濡れた布でこする。共に剥がれは見られず、光触媒活性もほとんど変化しない。
【０１４７】
（実施例１１）
（光触媒分散液の調製）
粒径２０ｎｍから１００ｎｍの酸化タングステン微粒子を水に分散させ１０重量％の分散液を得る。川研ファインケミカル製の擬ベーマイトナノ粒子Ａ１０の水分散液と酸化タングステンの水分散液から酸化タングステン０．５重量％、擬ベーマイト０．１重量％の光触媒分散液を得る。
【０１４８】
（ステンレス箔上への光触媒粒子の塗布）
厚さ５０μｍのステンレス箔（１０ｃｍ×１０ｃｍ）に、下地層を形成することなく光触媒分散液を１ｇ滴下し、全面に広げて光触媒塗布層を形成した後、５０℃で３０分、３５０℃で１時間窒素中で加熱して擬ベーマイトを脱水してベーマイト化し、光触媒層を形成する。
【０１４９】
（光触媒活性試験）
アセトアルデヒド初期濃度１０ｐｐｍに対して光照射２０分後には０ｐｐｍになる。遮光したものの濃度は１０ｐｐｍである。
【０１５０】
大腸菌活性試験では、初期菌濃度  １×１０５／ｍｌ、３時間後、蛍光灯による光照射したものの菌数は０である。遮光したものの菌数は、１×１０６／ｍｌである。
【０１５１】
上記光触媒活性は光照射３００時間後も活性はほとんど変化しない。
【０１５２】
（剥がれ耐性および耐水性試験）
上記光触媒を乾いた布および水で濡れた布でこする。共に剥がれは見られず、光触媒活性もほとんど変化しない。
【０１５３】
（実施例１２）
（光触媒分散液の調製）
粒径２０ｎｍから１００ｎｍの酸化タングステン微粒子を水に分散させ１０重量％の分散液を得る。川研ファインケミカル製の繊維状の擬ベーマイトＦ−３０００の水分散液と酸化タングステンの水分散液から酸化タングステン０．１重量％、擬ベーマイト０．０２重量％の光触媒分散液を得る。
【０１５４】
（ヘパフィルター上への光触媒粒子の塗布）
ヘパフィルター上にスプレーにて光触媒分散液を塗布して光触媒塗布層を形成した後、室温で２４時間乾燥して光触媒層を形成する。
【０１５５】
（光触媒活性試験）
アセトアルデヒド初期濃度１０ｐｐｍに対して光照射４０分後には０ｐｐｍになる。遮光したものの濃度は１０ｐｐｍである。
【０１５６】
上記光触媒活性は光照射３００時間後も活性はほとんど変化しない。
【０１５７】
（剥がれ耐性および耐水性試験）
上記ヘパフィルターを水に１時間浸漬しても光触媒の剥がれは見られず、光触媒活性もほとんど変化しない。
【０１５８】
（実施例１３）
二塩化スズと水とをステンレス反応管中、１８０℃で加熱して粒径１００ｎｍから２００ｎｍの酸化スズ微粒子を得る。酸化スズはほぼＳｎ３Ｏ４で示される組成を持つ粒子である。酸化タングステンの代わりに酸化スズを用いることを除いては実施例１と同様にして光触媒付き基材を得る。
【０１５９】
（光触媒活性試験）
アセトアルデヒド初期濃度１０ｐｐｍに対して光照射６０分後には０ｐｐｍになる。遮光したものの濃度は１０ｐｐｍである。
【０１６０】
大腸菌活性試験では、初期菌濃度  １×１０５／ｍｌ、３時間後、蛍光灯による光照射したものの菌数は０である。遮光したものの菌数は、２×１０６／ｍｌである。
【０１６１】
（剥がれ耐性および耐水性試験）
上記光触媒を乾いた布および水で濡れた布でこする。共に剥がれは見られず、光触媒活性もほとんど変化しない。
【０１６２】
（比較例１）
（光触媒分散液の調製）
次亜塩素酸を含まないことを除いては実施例１と同様にして光触媒分散液を得る。この分散液はアルミニウム缶で封止して暗所に保存すると若干沈殿が生成する。
【０１６３】
（比較例２）
（光触媒分散液の調製）
粒径２０ｎｍから１００ｎｍの酸化タングステン微粒子を水に分散させ１０重量％の分散液を得る。川研ファインケミカル製の粒子状の擬ベーマイトＡ１０の水分散液と酸化タングステンの水分散液と次亜塩素酸水から酸化タングステン０．５重量％、擬ベーマイト０．０１重量％、次亜塩素酸６０ｐｐｍの光触媒分散液を得る。
【０１６４】
（ＰＥＴフィルム上への光触媒粒子の塗布）
上記光触媒分散液を用いることを除いては実施例１と同様にして光触媒付き基材を作製する。実施例１と比較すると光触媒粒子の凝集が大きく均一性が低下する。
【０１６５】
（比較例３）
（光触媒分散液の調製）
粒径２０ｎｍから１００ｎｍの酸化タングステン微粒子を水に分散させ１０重量％の分散液を得る。粒径３０から１００ｎｍのシリカ微粒子の水分散液と酸化タングステンの水分散液と次亜塩素酸水から酸化タングステン０．５重量％、シリカ０．３重量％、次亜塩素酸６０ｐｐｍの光触媒分散液を得る。
【０１６６】
（ステンレス箔上への光触媒粒子の塗布）
厚さ５０μｍのステンレス箔（１０ｃｍ×１０ｃｍ）に下地層を形成することなく光触媒分散液を１ｇ滴下し、全面に広げて光触媒塗布層を形成した後、５０℃で３０分、３５０℃で１時間窒素中で加熱して光触媒層を形成する。
【０１６７】
（光触媒活性試験）
アセトアルデヒド初期濃度１０ｐｐｍに対して光照射２０分後には０ｐｐｍになる。遮光したものの濃度は１０ｐｐｍである。
【０１６８】
大腸菌活性試験では、初期菌濃度  １×１０５／ｍｌ、３時間後、蛍光灯による光照射したものの菌数は０である。遮光したものの菌数は、５×１０８／ｍｌであり増加が大きい。
【０１６９】
上記光触媒活性は光照射３００時間後も活性はほとんど変化しない。
【０１７０】
（剥がれ耐性および耐水性試験）
上記光触媒を乾いた布でこすると剥がれが見られる。
【０１７１】
上記実施例の結果に明らかであるように、本発明では安定な光触媒分散剤、光触媒性能を長期間、安定に発揮することができる光触媒付き基材および製造方法を提供できる。
【０１７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１７３】
３０，４０…光触媒付き基材、３１…基材、３２…光触媒粒子、３３…アルミナ水和物、３４…光触媒層、３５…下地層
【図１】
2018153787.tif 000002
【図２】
2018153787.tif 000003
【図３】
2018153787.tif 000004
【図４】
2018153787.tif 000005